(57)【要約】【課題】太陽光に基づく熱源で蓄熱を行う場合でも、熱を効率良く蓄えることができる潜熱蓄熱材組成物を提供することと、このような潜熱蓄熱材組成物の潜熱放熱を利用して暖を取るための採暖用具を提供する。【解決手段】潜熱蓄熱材組成物１は、蓄熱またはその放熱を行う潜熱蓄熱材１０に、該潜熱蓄熱材１０の状態または物性を調整する添加物２０を配合してなる。潜熱蓄熱材１０は、酢酸ナトリウム三水和物であり、添加物２０は、第１の添加物として、太陽光の吸収を促す色に呈色する色素を有した着色剤２１であること、潜熱蓄熱材組成物１が液相状態にある場合に、着色剤２１は、酢酸ナトリウム三水和物の融液に分散され、潜熱蓄熱材組成物１が固相状態にある場合には、着色剤２１は、酢酸ナトリウム三水和物の粒子間に分散されて、潜熱蓄熱材組成物１全体が、着色剤２１により黒色に呈色されている。【選択図】図１
2020012084.tif 000002
【特許請求の範囲】
【請求項１】
相変化に伴う潜熱の出入りを利用して、蓄熱またはその放熱を行う潜熱蓄熱材に、該潜熱蓄熱材の状態または物性を調整する添加物を配合してなる潜熱蓄熱材組成物において、
前記潜熱蓄熱材は、無機塩水和物であり、前記添加物は、第１の添加物として、太陽光の吸収を促す色に呈色する色素を有した着色剤であること、
当該潜熱蓄熱材組成物が液相状態にある場合に、前記着色剤は、前記無機塩水和物の融液に分散され、当該潜熱蓄熱材組成物が固相状態にある場合には、前記着色剤は、前記無機塩水和物の粒子間に分散されて、当該潜熱蓄熱材組成物全体が、前記着色剤により前記色に呈色されていること、
を特徴とする潜熱蓄熱材組成物。
【請求項２】
請求項１に記載する潜熱蓄熱材組成物において、
前記着色剤は、炭素を主成分とした炭素色素であること、
を特徴とする潜熱蓄熱材組成物。
【請求項３】
請求項２に記載する潜熱蓄熱材組成物において、
当該潜熱蓄熱材組成物全体の重量に占める前記着色剤の配合比率は、０ｗｔ％より大きく、１ｗｔ％以下の範囲内であること、
を特徴とする潜熱蓄熱材組成物。
【請求項４】
請求項１乃至請求項３のいずれか１つに記載する潜熱蓄熱材組成物において、
前記第１の添加物とは別の前記添加物で、第２の添加物として、当該潜熱蓄熱材組成物の融解温度を調整する融点調整剤が配合され、
前記融点調整剤は、糖アルコール類に属する物質を少なくとも含んでおり、前記無機塩水和物との溶解により、負の溶解熱を発生する物性を有すること、
を特徴とする潜熱蓄熱材組成物。
【請求項５】
請求項４に記載する潜熱蓄熱材組成物において、
糖アルコール類に属する物質は、エリスリトール（Ｃ４Ｈ１０Ｏ４）、キシリトール（Ｃ５Ｈ１２Ｏ５）、またはマンニトール（Ｃ６Ｈ１４Ｏ６）のうち、少なくともいずれか一つを含むものであること、
を特徴とする潜熱蓄熱材組成物。
【請求項６】
請求項５に記載する潜熱蓄熱材組成物において、
糖アルコール類に属する物質は、エリスリトール（Ｃ４Ｈ１０Ｏ４）であること、
を特徴とする潜熱蓄熱材組成物。
【請求項７】
請求項１乃至請求項６のいずれか１つに記載する潜熱蓄熱材組成物において、
前記第１の添加物とは別の前記添加物で、第３の添加物として、融液状態にある前記無機塩水和物に対し、結晶化の誘起を促す過冷却防止剤が配合されていること、または、金属片が加えられていること、
を特徴とする潜熱蓄熱材組成物。
【請求項８】
請求項７に記載する潜熱蓄熱材組成物において、
前記過冷却防止剤は、リン酸水素二ナトリウム（Ｎａ２ＨＰＯ４）であること、
を特徴とする潜熱蓄熱材組成物。
【請求項９】
請求項１乃至請求項８のいずれか１つに記載する潜熱蓄熱材組成物において、
前記無機塩水和物は、酢酸塩または硫酸塩のいずれかを、少なくとも一方含んでなること、
を特徴とする潜熱蓄熱材組成物。
【請求項１０】
請求項９に記載する潜熱蓄熱材組成物において、
前記酢酸塩は、酢酸ナトリウム三水和物（ＣＨ３ＣＯＯＮａ・３Ｈ２Ｏ）であること、
を特徴とする潜熱蓄熱材組成物。
【請求項１１】
請求項９または請求項１０に記載する潜熱蓄熱材組成物において、
当該潜熱蓄熱材組成物は、融解温度を３０〜５８℃の範囲内に調整した物性であること、
を特徴とする潜熱蓄熱材組成物。
【請求項１２】
暖を取るための採暖用具において、
マット状の袋体であるマット状容器と、
相変化に伴う潜熱の出入りを利用して蓄熱または放熱を行う潜熱蓄熱材に、該潜熱蓄熱材の物性を調整する添加物を配合してなる潜熱蓄熱材組成物と、を有し、
前記潜熱蓄熱材組成物は、前記マット状容器に設けられ、太陽光に基づく熱源、または当該潜熱蓄熱材組成物を融解温度以上に加熱可能な熱源によって蓄熱し、蓄えた潜熱の放熱により、前記マット状容器及びその周囲を暖めること、
前記潜熱蓄熱材組成物は、請求項１乃至請求項１１のいずれか１つに記載する潜熱蓄熱材組成物であること、
を特徴とする採暖用具。
【発明の詳細な説明】
【技術分野】
【０００１】
本発明は、相変化に伴う潜熱の出入りを利用して、蓄熱またはその放熱を行う潜熱蓄熱材に、この潜熱蓄熱材の状態を調整する添加物を配合した潜熱蓄熱材組成物、及びこの潜熱蓄熱材組成物を用いた採暖用具に関する。詳しくは、例えば、自然災害に伴う避難所生活で使用される災害時用採暖用具や、主に屋外活動で使用されるアウトドア用採暖マット等に挙げられる採暖用具に関する。
【背景技術】
【０００２】
潜熱蓄熱材（PCM：Phase Change Material）は、相変化に伴う潜熱の出入りを利用して蓄熱することができる物性を有しており、外部から供給される熱をこの潜熱蓄熱材に蓄熱し、蓄えた熱を必要に応じて取り出すことで、エネルギが無駄なく有効に活用できる。その活用例の一つとして、太陽光を熱源に蓄熱する蓄熱材が、特許文献１に開示されている。
【０００３】
特許文献１は、蓄熱材を内包した包装材を、樹脂で成形された板厚の収納カバー内に、空気層を設けた状態で収容された蓄熱部材であり、収納カバーのうち、空気層の周りは透明であるが、配置された包装材の位置に対応する外表面側には、黒色の塗料膜が被覆されている。特許文献１では、黒色の塗料膜は、収納カバーを通じて、太陽光を吸収し易くする目的で設けられ、太陽光による熱の蓄熱材への熱伝導が促され、蓄熱材の蓄熱効率が高まるとされている。
【先行技術文献】
【特許文献】
【０００４】
【特許文献１】実用新案登録第３１５９１５０号公報
【発明の概要】
【発明が解決しようとする課題】
【０００５】
しかしながら、特許文献１では、太陽光は、黒色の塗料膜に吸収されて、吸収された光は、収納カバー本体を加熱するものの、太陽光は、包装材を介して、この収納カバーの内面に接触した蓄熱材全体の表層部分のみに伝熱するだけで、内包されている蓄熱材全体の深部まで十分に伝熱していない虞がある。そのため、蓄熱材全体が融解して、十分な熱量になるまで潜熱を蓄えるのに必要な時間が、長くなってしまう問題があるほか、蓄熱材を太陽光に晒す時間が短い場合や、日射量が少ない条件下の場合には、蓄熱材全体の表層部分だけで、蓄えた潜熱が放熱されることになり、蓄熱材全体において、蓄熱・放熱性能が十分に活かされない問題があった。
【０００６】
特に、例えば、自然災害に伴う避難所生活で使用される災害時用の採暖用具をはじめ、キャンプ等の屋外で使用されるアウトドア向けの採暖マット等で、蓄熱材から放つ熱が利用される製品では、特許文献１の技術は、蓄熱材において、蓄熱を完了するまでに長時間を要してしまうばかりか、内包した蓄熱材全体の表層部分だけからの放熱になっているため、暖に必要な熱を、より長い時間、供給し続けることができない。
【０００７】
本発明は、上記問題点を解決するためになされたものであり、太陽光に基づく熱源で蓄熱を行う場合でも、熱を効率良く蓄えることができる潜熱蓄熱材組成物を提供することと、このような潜熱蓄熱材組成物の潜熱放熱を利用して暖を取るための採暖用具を提供することを目的とする。
【課題を解決するための手段】
【０００８】
上記目的を達成するために、本発明に係る潜熱蓄熱材組成物は、以下の構成を有する。
（１）相変化に伴う潜熱の出入りを利用して、蓄熱またはその放熱を行う潜熱蓄熱材に、該潜熱蓄熱材の状態または物性を調整する添加物を配合してなる潜熱蓄熱材組成物において、前記潜熱蓄熱材は、無機塩水和物であり、前記添加物は、第１の添加物として、太陽光の吸収を促す色に呈色する色素を有した着色剤であること、当該潜熱蓄熱材組成物が液相状態にある場合に、前記着色剤は、前記無機塩水和物の融液に分散され、当該潜熱蓄熱材組成物が固相状態にある場合には、前記着色剤は、前記無機塩水和物の粒子間に分散されて、当該潜熱蓄熱材組成物全体が、前記着色剤により前記色に呈色されていること、を特徴とする。
（２）（１）に記載する潜熱蓄熱材組成物において、前記着色剤は、炭素を主成分とした炭素色素であること、を特徴とする。
（３）（２）に記載する潜熱蓄熱材組成物において、当該潜熱蓄熱材組成物全体の重量に占める前記着色剤の配合比率は、０ｗｔ％より大きく、１ｗｔ％以下の範囲内であること、を特徴とする。
（４）（１）乃至（３）のいずれか１つに記載する潜熱蓄熱材組成物において、前記第１の添加物とは別の前記添加物で、第２の添加物として、当該潜熱蓄熱材組成物の融解温度を調整する融点調整剤が配合され、前記融点調整剤は、糖アルコール類に属する物質を少なくとも含んでおり、前記無機塩水和物との溶解により、負の溶解熱を発生する物性を有すること、を特徴とする。
（５）（４）に記載する潜熱蓄熱材組成物において、糖アルコール類に属する物質は、エリスリトール（Ｃ４Ｈ１０Ｏ４）、キシリトール（Ｃ５Ｈ１２Ｏ５）、またはマンニトール（Ｃ６Ｈ１４Ｏ６）のうち、少なくともいずれか一つを含むものであること、を特徴とする。
（６）（５）に記載する潜熱蓄熱材組成物において、糖アルコール類に属する物質は、エリスリトール（Ｃ４Ｈ１０Ｏ４）であること、を特徴とする。
（７）（１）乃至（６）のいずれか１つに記載する潜熱蓄熱材組成物において、前記第１の添加物とは別の前記添加物で、第３の添加物として、融液状態にある前記無機塩水和物に対し、結晶化の誘起を促す過冷却防止剤が配合されていること、または、金属片が加えられていること、を特徴とする。
（８）（７）に記載する潜熱蓄熱材組成物において、前記過冷却防止剤は、リン酸水素二ナトリウム（Ｎａ２ＨＰＯ４）であること、を特徴とする。
（９）（１）乃至（８）のいずれか１つに記載する潜熱蓄熱材組成物において、前記無機塩水和物は、酢酸塩または硫酸塩のいずれかを、少なくとも一方含んでなること、を特徴とする。
（１０）（９）に記載する潜熱蓄熱材組成物において、前記酢酸塩は、酢酸ナトリウム三水和物（ＣＨ３ＣＯＯＮａ・３Ｈ２Ｏ）であること、を特徴とする。
（１１）（９）または（１０）に記載する潜熱蓄熱材組成物において、当該潜熱蓄熱材組成物は、融解温度を３０〜５８℃の範囲内に調整した物性であること、を特徴とする。
【０００９】
また、上記目的を達成するために、本発明に係る採暖用具は、以下の構成を有する。
（１２）暖を取るための採暖用具において、マット状の袋体であるマット状容器と、相変化に伴う潜熱の出入りを利用して蓄熱または放熱を行う潜熱蓄熱材に、該潜熱蓄熱材の物性を調整する添加物を配合してなる潜熱蓄熱材組成物と、を有し、前記潜熱蓄熱材組成物は、前記マット状容器に設けられ、太陽光に基づく熱源、または当該潜熱蓄熱材組成物を融解温度以上に加熱可能な熱源によって蓄熱し、蓄えた潜熱の放熱により、前記マット状容器及びその周囲を暖めること、前記潜熱蓄熱材組成物は、（１）乃至（１１）のいずれか１つに記載する潜熱蓄熱材組成物であること、を特徴とする。
【発明の効果】
【００１０】
上記構成を有する本発明の潜熱蓄熱材組成物、及び採暖用具の作用・効果について説明する。
（１）相変化に伴う潜熱の出入りを利用して、蓄熱またはその放熱を行う潜熱蓄熱材に、該潜熱蓄熱材の状態または物性を調整する添加物を配合してなる潜熱蓄熱材組成物において、潜熱蓄熱材は、無機塩水和物であり、添加物は、第１の添加物として、太陽光の吸収を促す色に呈色する色素を有した着色剤であること、当該潜熱蓄熱材組成物が液相状態にある場合に、着色剤は、無機塩水和物の融液に分散され、当該潜熱蓄熱材組成物が固相状態にある場合には、着色剤は、無機塩水和物の粒子間に分散されて、当該潜熱蓄熱材組成物全体が、着色剤により前記色に呈色されていること、を特徴とする。
【００１１】
この特徴により、着色剤で呈色された本発明の潜熱蓄熱材組成物では、太陽光からの吸光が促進されるため、本発明の潜熱蓄熱材組成物への吸光量が、着色剤を含有していない潜熱蓄熱材組成物の吸光量より多くなる。そのため、太陽光による熱が、本発明の潜熱蓄熱材組成物に効率良く吸収されて、本発明の潜熱蓄熱材組成物の吸熱量が、より多くなり、黒色に着色していない蓄熱材を収容する収納カバーだけに、黒色の塗料膜を施した特許文献１の技術に比べても、本発明の潜熱蓄熱材組成物の吸熱量は、より確実に多くなる。
【００１２】
従って、本発明に係る潜熱蓄熱材組成物によれば、太陽光に基づく熱源で蓄熱を行う場合でも、熱を効率良く蓄えることができる、という優れた効果を奏する。
【００１３】
（２）に記載する潜熱蓄熱材組成物において、着色剤は、炭素を主成分とした炭素色素であること、を特徴とする。この特徴により、着色剤の主成分である炭素は、伝熱性が比較的高い物性であるため、着色剤自体が、本発明の潜熱蓄熱材組成物において、蓄熱速度や放熱速度の向上に寄与する。
【００１４】
（３）に記載する潜熱蓄熱材組成物において、当該潜熱蓄熱材組成物全体の重量に占める着色剤の配合比率は、０ｗｔ％より大きく、１ｗｔ％以下の範囲内であること、を特徴とする。この特徴により、本発明の潜熱蓄熱材組成物全体を、着色剤の色素の色（例えば、黒色、黒色に限りなく似た茶褐色等の濃色）に一様に着色するのに、十分足り得る。また、このような配合比率で着色剤が配合されていれば、本発明の潜熱蓄熱材組成物における融解温度や蓄熱量に対し、阻害要因となる悪影響を、着色剤によって及ぼすこともない。
【００１５】
（４）に記載する潜熱蓄熱材組成物において、第１の添加物とは別の添加物で、第２の添加物として、当該潜熱蓄熱材組成物の融解温度を調整する融点調整剤が配合され、融点調整剤は、糖アルコール類に属する物質を少なくとも含んでおり、無機塩水和物との溶解により、負の溶解熱を発生する物性を有すること、を特徴とする。この特徴により、本発明の潜熱蓄熱材組成物の融解温度を調整できると共に、本発明の潜熱蓄熱材組成物の粘度が増大し、潜熱蓄熱材や着色剤との密度差に起因した潜熱蓄熱材と着色剤との分離や、過冷却防止剤等、他の添加物も含めて、本発明の潜熱蓄熱材組成物の構成成分同士の分離を防止することができる。そのため、本発明の潜熱蓄熱材組成物の構成成分間の不均一化が発生しないため、本発明の潜熱蓄熱材組成物は、化学的に安定した蓄熱材となり得る。
【００１６】
（５）に記載する潜熱蓄熱材組成物において、糖アルコール類に属する物質は、エリスリトール（Ｃ４Ｈ１０Ｏ４）、キシリトール（Ｃ５Ｈ１２Ｏ５）、またはマンニトール（Ｃ６Ｈ１４Ｏ６）のうち、少なくともいずれか一つを含むものであること、を特徴とする。また、（６）に記載する潜熱蓄熱材組成物において、糖アルコール類に属する物質は、エリスリトール（Ｃ４Ｈ１０Ｏ４）であること、を特徴とする。この特徴により、このような種の融点調整剤が潜熱蓄熱材に加わることで、潜熱蓄熱材の融点を大幅に調整できると共に、融点調整剤自体も蓄熱性能を具備しているため、融点調整剤が配合されても、例えば、約３５０ｋＪ／Ｌ等という、大きな蓄熱量を得ることができる。
【００１７】
（７），（８）に記載する潜熱蓄熱材組成物において、第１の添加物と第２の添加物とは別の添加物で、第３の添加物として、例えば、リン酸水素二ナトリウム（Ｎａ２ＨＰＯ４）等に挙げられるような、融液状態にある無機塩水和物に対し、結晶化の誘起を促す過冷却防止剤が配合されていること、または、金属片が加えられていること、を特徴とする。この特徴により、本発明の潜熱蓄熱材組成物の主成分である潜熱蓄熱材が、例えば、酢酸ナトリウム三水和物等のように、過冷却現象が顕著に生じ易いとされる無機塩水和物であっても、過冷却現象の発現を防止、または解除することができる。
【００１８】
（９），（１０）に記載する潜熱蓄熱材組成物において、無機塩水和物は、例えば、酢酸ナトリウム三水和物（ＣＨ３ＣＯＯＮａ・３Ｈ２Ｏ）等の酢酸塩、または、例えば、硫酸ナトリウム十水和物（Ｎａ２ＳＯ４・１０Ｈ２Ｏ）等の硫酸塩のいずれかを、少なくとも一方含んでなること、を特徴とする。この特徴により、体積当たりの潜熱の蓄熱量について、一例とする酢酸ナトリウム三水和物単体での潜熱の蓄熱量は、４００ｋＪ／Ｌ近傍と、無機塩水和物系の潜熱蓄熱材の中でも、大きい。そのため、例示した酢酸ナトリウム三水和物を主成分とする本発明の潜熱蓄熱材組成物は、蓄熱できる潜熱の蓄熱量を、３００ｋＪ／Ｌ超えも可能になる程、大容量の熱を蓄えることができ、それを放熱する蓄放熱性能を具備することができるため、蓄熱材の物性として優れている。
【００１９】
（１１）に記載する潜熱蓄熱材組成物において、当該潜熱蓄熱材組成物は、融解温度を３０〜５８℃の範囲内に調整した物性であること、を特徴とする。この特徴により、例えば、自然災害に伴う避難所生活で使用される災害時用の採暖用具や、キャンプ等の屋外で使用されるアウトドア向けの採暖マット等の採暖用具で、本発明の潜熱蓄熱材組成物が用いられ、人が、本発明の潜熱蓄熱材組成物の放熱によって暖を取る場合に、採暖用具使用者の低温やけどを防ぎつつ、採暖用具を利用する寝床内等の特定場所やその周辺を、例えば、３０〜４０℃程の快適な温度に保つことができる。
【００２０】
（１２）暖を取るための採暖用具において、マット状の袋体であるマット状容器と、相変化に伴う潜熱の出入りを利用して蓄熱または放熱を行う潜熱蓄熱材に、該潜熱蓄熱材の物性を調整する添加物を配合してなる潜熱蓄熱材組成物と、を有し、潜熱蓄熱材組成物は、マット状容器に設けられ、太陽光に基づく熱源、または当該潜熱蓄熱材組成物を融解温度以上に加熱可能な熱源によって蓄熱し、蓄えた潜熱の放熱により、マット状容器及びその周囲を暖めること、潜熱蓄熱材組成物は、（１）乃至（１１）のいずれか１つに記載する潜熱蓄熱材組成物であること、を特徴とする。この特徴により、例えば、自然災害に伴い、避難先において、電力やガス等のエネルギを確保できない場合等に、仮設の寝床に本発明の採暖用具を使用すれば、主として太陽光等による熱源で潜熱蓄熱材組成物に蓄熱し、その潜熱蓄熱材組成物の放熱により、寝床自体やその周りを暖めることができるため、就寝時に避難先での寒さを解消することができる。また、本発明の採暖用具は、ホットカーペットや湯たんぽと同じような使い方で、避難先等で使用することができるため、本発明の採暖用具の周辺を含めて暖かくなり、避難先等での寒さは解消され得る。特に、本発明の採暖用具は、災害時において避難生活の場で使用する場合に、生活の質の向上に貢献することができる。
【図面の簡単な説明】
【００２１】
【図１】実施形態に係る潜熱蓄熱材組成物の構成成分を示す模式図である。
【図２】実施形態の潜熱蓄熱材組成物に含有した着色剤の効果を確認する実験で、着色剤有無別のサンプルを対比して観察した様子を示す模式図であり、（ａ）は、直射日光を浴びたサンプル上面の様子を示す平面図、（ｂ）は、（ａ）中、Ａ−Ａ矢視断面、Ｂ−Ｂ矢視断面を、それぞれ示す。
【図３】検証実験の結果を、蓄熱材温度と時間との関係で示したグラフである。
【図４】本実施形態の災害時用マットとその使い方を示す説明図である。
【発明を実施するための形態】
【００２２】
以下、本発明に係る潜熱蓄熱材組成物、及び採暖用具について、実施形態を図面に基づいて詳細に説明する。本発明に係る採暖用具は、本実施形態では、自然災害に伴う避難所生活で使用される災害時用の採暖用具（災害時用マット）であり、本発明に係る潜熱蓄熱材組成物は、この災害時用マットに具備される蓄熱材である。
【００２３】
はじめに、災害時用マットの仕様と使い方について、図４を用いて説明する。図４は、本実施形態の災害時用マットとその使い方を示す説明図である。図４に示すように、本実施形態の災害時用マット５０は、マット状の袋体であるマット状容器５１の袋内に、後述する潜熱蓄熱材組成物１を封入してなり、太陽光等による熱源に潜熱蓄熱材組成物１を晒して蓄熱し、潜熱蓄熱材組成物１からの放熱によって、マット状容器５１及びその周囲を暖めて、暖を取る採暖用具である。この災害時用マット５０は、折り畳み可能に構成され、図４に例示する災害時用の段ボールベッド５２等、災害時に避難所で設けられるベッドと同じサイズになっている。マット状容器５１は、表面が透明で太陽光を透過する樹脂材料によって、形成されている。
【００２４】
なお、図４に図示はされていないが、断熱材が、マット状容器５１の下面５１ｂに積層して配置されていると、潜熱蓄熱材組成物１から放つ熱が、マット状容器５１の下面５１ｂ側から放出するのを抑制することができる。そのため、暖を取りたいマット状容器５１の上面５１ａ側への放熱を、より効果的に行うことができる。
【００２５】
潜熱蓄熱材組成物１は、災害時用マット５０の使用者に低温やけどを起こさないよう、寝床となる災害時用マット５０周辺の温度を、概ね３０〜４０℃の範囲内で保つことを可能とした材料を選択して使用される。災害時用マット５０を構成する潜熱蓄熱材組成物１は、後に詳述する潜熱蓄熱材組成物１である。
【００２６】
次に、災害時用マット５０の使い方について説明する。災害時用マット５０は、暖を必要とする場合に使用される。使用にあたりまず、図４（ａ）に示すように、日中、屋外で、若しくは日当たりのよい屋内で、布団を天日干しするように、災害時用マット５０を直射日光に晒して、太陽光の熱を、災害時用マット５０内の潜熱蓄熱材組成物１に蓄熱する。蓄熱後、図４（ｂ）に示すように、災害時用マット５０を、段ボールベッド５２の上に載せる。
【００２７】
具体的には、土台となる段ボールベッド５２の上に敷く板状の段ボール上に、災害時用マット５０を載置する場合や、この板状の段ボールとの間に、災害時用マット５０を挟み込む場合等である。次いで、図４（ｃ）に示すように、避難者は、災害時用マット５０の上に布団５３を敷いて寝る。これにより、日中の間に、潜熱蓄熱材組成物１に蓄熱された熱が、潜熱蓄熱材組成物１から放たれて、例えば、快適な寝床内温度とされる３４℃前後に、寝床内を暖めることができる。放熱後、潜熱蓄熱材組成物１が、前述したように、太陽光等の熱により、再び蓄熱されると、災害時用マット５０は、繰り返し使用することができる。
【００２８】
次に、潜熱蓄熱材組成物について、詳述する。図１は、実施形態に係る潜熱蓄熱材組成物の構成成分を示す模式図である。図１に示すように、潜熱蓄熱材組成物１は、無機塩水和物である潜熱蓄熱材１０を主成分に、この潜熱蓄熱材１０の状態または物性を調整する添加物２０を、実施形態では３種（着色剤２１、融点調整剤２２、過冷却防止剤２３）配合してなり、融解温度３０〜５８℃に調整された物性である。潜熱蓄熱材１０は、酢酸塩、または硫酸塩の少なくともいずれかを含有した無機塩水和物であり、相変化に伴う潜熱の出入りを利用して、蓄熱またはその放熱を行う。
【００２９】
３種の添加物２０のうち、第１の添加物は、太陽光の吸収を促す色（例えば、黒色、黒色に限りなく似た茶褐色等の濃色）に呈色する色素を有した着色剤２１である。また、着色剤２１とは別の添加物２０である第２の添加物は、当該潜熱蓄熱材組成物１の融解温度を調整する融点調整剤２２である。また、着色剤２１、融点調整剤２２とは別の添加物２０である第３の添加物は、融液状態にある無機塩水和物（潜熱蓄熱材１０）に対し、結晶化の誘起を促す過冷却防止剤２３である。潜熱蓄熱材組成物１が液相状態にある場合に、着色剤２１は、潜熱蓄熱材１０の融液に分散され、潜熱蓄熱材組成物１が固相状態にある場合には、着色剤２１は、潜熱蓄熱材１０の粒子間に分散されて、潜熱蓄熱材組成物１全体が、着色剤２１により黒色に呈色されている。
【００３０】
具体的に説明する。潜熱蓄熱材１０は、実施形態では、酢酸塩の一種である酢酸ナトリウム三水和物（ＣＨ３ＣＯＯＮａ・３Ｈ２Ｏ）である。酢酸ナトリウム三水和物単体の物性は、水和数３、分子量［ｇ／ｍｏｌ］１３６．０８、融点約５８℃、融点より低い温度では、水に易溶な固体の物質である。
【００３１】
なお、無機塩水和物からなる潜熱蓄熱材１０は、酢酸ナトリウム三水和物以外にも、例えば、硫酸塩の一種である硫酸ナトリウム十水和物（Ｎａ２ＳＯ４・１０Ｈ２Ｏ）とする第１の場合や、酢酸ナトリウム三水和物と硫酸ナトリウム十水和物との混合物とする第２の場合等、二種以上含む混合物、または混晶を主成分とした蓄熱材であっても良い。硫酸ナトリウム十水和物単体の物性は、水和数１０、分子量［ｇ／ｍｏｌ］３２２．２１、融点３２．３８℃、融点より低い温度では、水に可溶な固体の物質である。但し、第１の場合、硫酸ナトリウム十水和物単体の融点３２．３８℃が、所望とする潜熱蓄熱材組成物１の融解温度３０〜５８℃の下限付近であるため、潜熱蓄熱材組成物の使途が制限されることもある。
【００３２】
着色剤２１は、炭素を主成分とした液体状の炭素色素で、潜熱蓄熱材１０（酢酸ナトリウム三水和物）をはじめ、後述する糖アルコール類の物質である融点調整剤２２や、過冷却防止剤２３と化学反応しない性状を有した物質である。また、この着色剤２１は、非危険物かつ無毒であり、安全性が高く、耐熱性にも優れ、直射日光に晒される使用環境下でも、劣化せず安定した状態で着色できる色素である。なお、着色剤２１は、本実施形態のような液体状の色素以外に、粉末状の色素でも良く、潜熱蓄熱材組成物１全体を着色できる色素であれば、その性状は特に限定されるものではない。
【００３３】
また、着色剤２１は、潜熱蓄熱材１０と異なり、蓄熱特性を具備していないため、１．０ｗｔ％以下の範囲内で添加されている。着色剤２１の添加量が、この範囲内であれば、着色剤２１を添加した潜熱蓄熱材組成物１は、同体積で比べても、潜熱蓄熱材１０単体の蓄熱量より大幅に低下するのを抑制できる。加えて、着色剤２１が、このような添加量で潜熱蓄熱材組成物１に配合されていれば、潜熱蓄熱材組成物１全体を、着色剤２１の色素の色である黒色に一様に着色するのに、十分足り得るからである。
【００３４】
融点調整剤２２は、主として食品添加物に用いられている糖アルコール類に属する物質を少なくとも含み、潜熱蓄熱材１０との溶解により、負の溶解熱を発生する物性を有する物質である。糖アルコールは、アルドースやケトースのカルボニル基を還元して生成する糖の一種であり、水と溶解する。融点調整剤２２は、このような糖アルコール類に属するエリスリトール（Ｃ４Ｈ１０Ｏ４）、キシリトール（Ｃ５Ｈ１２Ｏ５）、またはマンニトール（Ｃ６Ｈ１４Ｏ６）のうち、少なくともいずれか一つを含むものであり、実施形態では、エリスリトールである。
【００３５】
ここで、上述した「負の溶解熱を発生する物性を有する物質」の定義について、説明する。前述したように、潜熱蓄熱材組成物１は、酢酸ナトリウム三水和物からなる潜熱蓄熱材１０を主成分に、融点調整剤２２を配合してなる。融点調整剤２２が潜熱蓄熱材１０に溶解するとき、この融点調整剤２２において、外部から熱を吸収して吸熱反応が生じるものを、本実施形態に係る潜熱蓄熱材組成物１では、「負の溶解熱を発生する物性を有する物質」と定義している。
【００３６】
なお、「負の溶解熱を発生する物性を有する物質」には、先に例示したエリスリトールやキシリトール、マンニトールのほかに、例えば、ソルビトール（Ｃ６Ｈ１４Ｏ６）、ラクチトール（Ｃ１２Ｈ２４Ｏ１１）等の「糖アルコール類に属する物質」がある。また、塩化カルシウム六水和物（ＣａＣｌ２・６Ｈ２Ｏ）、塩化マグネシウム六水和物（ＭｇＣｌ２・６Ｈ２Ｏ）、塩化カリウム（ＫＣｌ）、塩化ナトリウム（ＮａＣｌ）等の「塩化物に属する物質」がある。また、上述の「糖アルコール類に属する物質」に該当する物質のうち、少なくとも一種以上を含む場合や、上述の「塩化物に属する物質」に該当する物質のうち、少なくとも一種以上含む場合も該当する。さらに、上述の「糖アルコール類に属する物質」に該当する物質のいずれかと、上述の「塩化物に属する物質」に該当する物質のいずれかとの混合物もある。
【００３７】
潜熱蓄熱材組成物１では、前述したように、主成分である潜熱蓄熱材１０が、酢酸ナトリウム三水和物である。酢酸ナトリウム三水和物は、無機塩水和物系の潜熱蓄熱材の中でも、特に過冷却現象を顕著に生じ易い物性であり、過冷却現象を防ぐため、潜熱蓄熱材組成物１には、過冷却防止剤２３が配合されている。過冷却防止剤２３は、本実施形態では、リン酸水素二ナトリウム（Ｎａ２ＨＰＯ４）である。なお、このような過冷却防止剤２３を添加する代わりに、潜熱蓄熱材組成物１中に金属片を加え、使用者が、この金属片への押圧や、曲げ等の外的な操作を行うことにより、潜熱蓄熱材組成物１の過冷却現象を解除する場合もある。さらに、主成分である潜熱蓄熱材を構成する無機塩水和物の種類によって、過冷却防止剤や金属片を加えない場合もある。
【００３８】
次に、本出願人は、直射日光に晒した潜熱蓄熱材組成物１に対し、太陽光による吸光を実際に確認するための検証実験を行い、検証実験を通じて、着色剤２１の役割に有意性があることを確認した。図２は、実施形態の潜熱蓄熱材組成物に含有した着色剤の効果を確認する実験で、着色剤有無別のサンプルを対比して観察した様子を示す模式図であり、（ａ）は、直射日光を浴びたサンプル上面の様子を示す平面図、（ｂ）は、（ａ）中、Ａ−Ａ矢視断面、Ｂ−Ｂ矢視断面を、それぞれ示す。図２に示すように、検証実験は、着色剤２１を添加した潜熱蓄熱材組成物１を用いた実施例に係る試料（第１サンプル３１）と、着色剤２１を添加していない潜熱蓄熱材組成物２を用いた比較例に係る試料（第２サンプル３２）を対比した実験である。
【００３９】
＜潜熱蓄熱材組成物の仕様＞
・比較例では、潜熱蓄熱材１０（酢酸ナトリウム三水和物）を１４０ｇと、融点調整剤２２（エリスリトール）を６０ｇと、過冷却防止剤２３（リン酸水素二ナトリウム）を３ｇとした割合で秤取して混合することにより、潜熱蓄熱材組成物２（総重量２０３ｇ）を生成した。この潜熱蓄熱材組成物２は、それ自体の色として、白色を呈している。
・実施例では、潜熱蓄熱材組成物２の組成に基づいた上で、さらに黒色の着色剤２１（植物炭素色素を水に分散させた液体着色料）を２ｇ加えて、潜熱蓄熱材１０と、融点調整剤２２と、過冷却防止剤２３と、着色剤２１とを混合することにより、潜熱蓄熱材組成物１（総重量２０５ｇ）を生成した。この潜熱蓄熱材組成物１は、着色剤２１により黒色を呈している。
・潜熱蓄熱材組成物の融解温度；実施例の潜熱蓄熱材組成物１、比較例の潜熱蓄熱材組成物２とも、約４０℃付近に調整
・潜熱蓄熱材組成物の蓄熱量；潜熱蓄熱材組成物１，２とも、約３５０ｋＪ／Ｌ
【００４０】
＜サンプルの作製＞
図２に示すように、第１サンプル３１の作製には、太陽光を透過可能な充填袋３０として、無色透明で無延伸ポリプロピレンフィルム（CPP：Cast polypropylene films）製の袋が、入れ子のように、２枚重ねの態様で用いられ、凝固した潜熱蓄熱材組成物１の内部でエアポケットが生じないよう、一度融解させた液相状態の潜熱蓄熱材組成物１を内側の袋に充填した後、この潜熱蓄熱材組成物１を袋内で凝固させた。次いで、真空脱気シーラにより、潜熱蓄熱材組成物１を充填した内側の袋内を吸引し、収縮した袋が潜熱蓄熱材組成物１と密着した状態になるまで、袋内を脱気すると同時に、この袋の開口を完全に封止した。さらに、潜熱蓄熱材組成物１を封入した内側の袋を、外側の袋に収容した後、真空脱気シーラにより、外側の袋内を吸引し、収縮した外側の袋が潜熱蓄熱材組成物１を封入した内側の袋と密着した状態になるまで、外側の袋内を脱気すると同時に、この袋の開口を完全に封止した。かくして、第１サンプル３１を作製した。第２サンプル３２についても、第１サンプル３１と同じ要領で作製した。
【００４１】
＜実験実施日＞
・日時；２０１８年５月２５日  午前１０時〜午後５時
・天候；晴れ
【００４２】
＜実験方法＞
・舗装されていない土壌の地面ＧＬに、この地面ＧＬからの熱の影響を受け難い段ボール製の敷物（図示省略）を敷き、直射日光がそれぞれ均等に照射される条件の下、敷物の上に、図２に示すように、第１サンプル３１と第２サンプル３２とを並置すると共に、３種の熱電対と電気的に接続したデータ記録装置（データロガー）を、直射日光が当たらないよう段ボール製の覆い物を被せた状態で、設置した。第１の熱電対は、第１サンプル３１の下面３１ｂに接着され、第１の熱電対により、第１サンプル３１の潜熱蓄熱材組成物１の温度を測定し、その測定値をデータロガーに記録した。第２の熱電対は、第２サンプル３２の下面３２ｂに接着され、第２の熱電対により、第２サンプル３２の潜熱蓄熱材組成物２の温度を測定し、その測定値をデータロガーに記録した。気温測定用の第３の熱電対は、データロガーを被せた覆い物内の気温を測定し、その測定値をデータロガーに記録した。
・第１サンプル３１側の温度測定値と、第２サンプル３２側の温度測定値とを比較して、潜熱蓄熱材組成物１と潜熱蓄熱材組成物２に対し、吸光に差異があるか否かを、外観観察と共に確認した。
【００４３】
＜実験結果＞
図３は、検証実験の結果を、蓄熱材温度と時間との関係で示したグラフである。図３に示すように、融解時間帯Ｉでは、潜熱蓄熱材組成物１を用いた第１サンプル３１と、潜熱蓄熱材組成物２を用いた第２サンプル３２の双方とも、直射日光による加熱で、潜熱蓄熱材組成物１，２の融解が４０℃付近で開始されたことにより、潜熱蓄熱材組成物１，２で温度が一定になる挙動が観測された。またこのとき、着色剤２１を含有した潜熱蓄熱材組成物１で、融解に要した時間は、着色剤２１を含有していない潜熱蓄熱材組成物２で、融解に要した時間に比べて、短かった。
【００４４】
また、吸熱時間帯ＩＩでは、特に日中の温度が高くなる時間帯で、第１サンプル３１側での温度測定値が、第２サンプル３２側での温度測定値に比べ、１０℃程高くなっており、第１サンプル３１側の潜熱蓄熱材組成物１で、太陽光の照射により吸熱される熱量が、より多くなっていることが観察された。凝固時間帯ＩＩＩになると、潜熱蓄熱材組成物１，２の温度は、融解温度に近い約４０℃を超えて低くなり、第１サンプル３１と第２サンプル３２の双方とも、潜熱蓄熱材組成物１，２は、液相から固相への相変化を起こし、凝固し始めた。
【００４５】
＜考察＞
第１サンプル３１に用いた潜熱蓄熱材組成物１は、第２サンプル３２に用いた潜熱蓄熱材組成物２と、着色剤２１の添加の有無以外の点で、共通する仕様になっている。他方、融解時間帯Ｉにおいて、潜熱蓄熱材組成物１で融解に要した時間が、潜熱蓄熱材組成物２で融解に要した時間より短かったことや、吸熱時間帯ＩＩにおいて、第１サンプル３１側の温度測定値が、第２サンプル３２側の温度測定値に比べて１０℃程高くなったことは、潜熱蓄熱材組成物１に着色剤２１が添加されているためと考えられる。
【００４６】
すなわち、第１サンプル３１は、直射日光の照射を最も受ける上面３１ａを主に、太陽光により照射され、充填袋３０内の潜熱蓄熱材組成物１も、照射された太陽光によって熱を吸収する。このとき、潜熱蓄熱材組成物１には、着色剤２１が含有されているため、着色剤２１により、太陽光が、潜熱蓄熱材組成物１に効率良く吸収され、潜熱蓄熱材組成物１への吸光量が、着色剤２１を含有していない潜熱蓄熱材組成物２の吸光量より多くなる。そのため、太陽光による熱が、潜熱蓄熱材組成物１に効率良く吸収され、潜熱蓄熱材組成物１への吸熱量が、潜熱蓄熱材組成物２の吸熱量より、多くなったものと推察される。
【００４７】
特に、着色剤２１により、潜熱蓄熱材組成物１への吸光量が多くなっていることによって、融解時間帯Ｉにおける潜熱蓄熱材組成物１の融解時間が、より短くなり、顕熱による潜熱蓄熱材組成物１の温度の立ち上りが、着色剤２１を含有していない潜熱蓄熱材組成物２に比べ、急峻になるばかりか、温度ピークも１０℃程高くなったものと考えられる。
【００４８】
次に、本実施形態の潜熱蓄熱材組成物１の作用・効果について説明する。本実施形態の潜熱蓄熱材組成物１は、相変化に伴う潜熱の出入りを利用して、蓄熱またはその放熱を行う潜熱蓄熱材１０に、該潜熱蓄熱材１０の状態または物性を調整する３種の添加物２０を配合してなる潜熱蓄熱材組成物において、潜熱蓄熱材１０は、酢酸ナトリウム三水和物であり、添加物２０は、第１の添加物として、太陽光の吸収を促す色に呈色する色素を有した着色剤２１であること、当該潜熱蓄熱材組成物１が液相状態にある場合に、着色剤２１は、潜熱蓄熱材１０の融液に分散され、当該潜熱蓄熱材組成物１が固相状態にある場合には、着色剤２１は、潜熱蓄熱材１０の粒子間に分散されて、当該潜熱蓄熱材組成物１全体が、着色剤２１により黒色に呈色されていること、を特徴とする。
【００４９】
この特徴により、黒色に呈色した潜熱蓄熱材組成物１には、太陽光からの吸光が促進されるため、潜熱蓄熱材組成物１への吸光量が、着色剤２１を含有していない潜熱蓄熱材組成物２の吸光量より多くなる。そのため、太陽光による熱が、潜熱蓄熱材組成物１に効率良く吸収され、潜熱蓄熱材組成物１への吸熱量が、潜熱蓄熱材組成物２の吸熱量より多くなるのに加え、黒色に着色していない蓄熱材を収容する収納カバーだけに、黒色の塗料膜を施した特許文献１の技術に比べても、黒色に呈色した潜熱蓄熱材組成物１の吸熱量は、より確実に多くなる。また、着色剤２１を含有していない潜熱蓄熱材組成物２に比べて、潜熱蓄熱材組成物１の融解時間が、より短くなり、顕熱による潜熱蓄熱材組成物１の温度の立ち上りは、急峻になり、温度ピークも１０℃程高くすることができる。
【００５０】
従って、本実施形態の潜熱蓄熱材組成物１によれば、太陽光に基づく熱源で蓄熱を行う場合でも、熱を効率良く蓄えることができる、という優れた効果を奏する。
【００５１】
また、本実施形態の潜熱蓄熱材組成物１では、着色剤２１は、炭素を主成分とした炭素色素であること、を特徴とする。この特徴により、着色剤２１の主成分である炭素は、伝熱性が比較的高い物性であるため、着色剤２１自体が、潜熱蓄熱材組成物１において、蓄熱速度や放熱速度の向上に寄与する。加えて、曇天などの影響で太陽光を熱源とすることが困難な状況下にあり、たとえ温水などの代替熱源を使用する場合でも、蓄熱に要する時間を短縮することができる。
【００５２】
また、本実施形態の潜熱蓄熱材組成物１では、当該潜熱蓄熱材組成物１全体の重量に占める着色剤２１の配合比率は、０ｗｔ％より大きく、１ｗｔ％以下の範囲内であること、を特徴とする。この特徴により、潜熱蓄熱材組成物１全体を、着色剤２１の色素の色である黒色に一様に着色するのに、十分足り得る。また、このような配合比率で着色剤２１が配合されていれば、潜熱蓄熱材組成物１における融解温度や蓄熱量に対し、阻害要因となる悪影響を、着色剤２１によって及ぼすこともない。
【００５３】
また、本実施形態の潜熱蓄熱材組成物１では、第２の添加物として、当該潜熱蓄熱材組成物１の融解温度を調整する融点調整剤２２が配合され、融点調整剤２２は、糖アルコール類に属する物質を少なくとも含んでおり、酢酸ナトリウム三水和物との溶解により、負の溶解熱を発生する物性を有すること、糖アルコール類に属する物質は、エリスリトール（Ｃ４Ｈ１０Ｏ４）であること、を特徴とする。この特徴により、潜熱蓄熱材組成物１の融解温度を調整できると共に、潜熱蓄熱材組成物１の粘度が増大し、潜熱蓄熱材１０と着色剤２１との密度差に起因した潜熱蓄熱材１０と着色剤２１との分離や、過冷却防止剤２３も含めて、潜熱蓄熱材組成物１の構成成分同士の分離を防止することができる。そのため、潜熱蓄熱材組成物１の構成成分間の不均一化が発生しないため、潜熱蓄熱材組成物１は、化学的に安定した蓄熱材となり得る。しかも、融点調整剤２２が潜熱蓄熱材１０に加わることで、潜熱蓄熱材１０の融点を大幅に調整できると共に、融点調整剤２２自体も蓄熱性能を具備しているため、融点調整剤２２が配合されても、約３５０ｋＪ／Ｌという、大きな蓄熱量を得ることができる。
【００５４】
また、本実施形態の潜熱蓄熱材組成物１では、第３の添加物として、例えば、リン酸水素二ナトリウム（Ｎａ２ＨＰＯ４）等に挙げられるような、融液状態にある酢酸ナトリウム三水和物に対し、結晶化の誘起を促す過冷却防止剤２３が配合されていること、を特徴とする。この特徴により、過冷却現象が顕著に生じ易いとされる酢酸ナトリウム三水和物（潜熱蓄熱材１０）でも、過冷却現象の発現を防ぐことができる。
【００５５】
また、本実施形態の潜熱蓄熱材組成物１では、無機塩水和物は、酢酸ナトリウム三水和物（ＣＨ３ＣＯＯＮａ・３Ｈ２Ｏ）あること、を特徴とする。この特徴により、体積当たりの潜熱の蓄熱量について、酢酸ナトリウム三水和物単体での潜熱の蓄熱量は、４００ｋＪ／Ｌ近傍と、無機塩水和物系の潜熱蓄熱材の中でも、大きい。そのため、酢酸ナトリウム三水和物を主成分とする潜熱蓄熱材組成物１は、蓄熱できる潜熱の蓄熱量を、３００ｋＪ／Ｌ超えも可能になる程、大容量の熱を蓄えることができ、それを放熱する蓄放熱性能を具備することができるため、蓄熱材の物性として優れている。しかも、酢酸ナトリウム三水和物単体の融点は５８℃であるため、潜熱蓄熱材組成物１の融解温度を、３０〜５８℃付近の温度帯域に調整する場合に、融点調整剤２２を配合すれば、融解温度の調整を容易に行うことができる。
【００５６】
また、本実施形態の潜熱蓄熱材組成物１では、当該潜熱蓄熱材組成物１は、融解温度を３０〜５８℃の範囲内に調整した物性であること、を特徴とする。この特徴により、例えば、災害時用マット５０等のような採暖用具を利用して、人が、潜熱蓄熱材組成物１の放熱によって暖を取る場合に、採暖用具使用者の低温やけどを防ぎつつ、採暖用具を利用する寝床内等の特定場所やその周辺を、快適な温度に保つことができる。特に、例示した災害時用マット５０の上に布団５３を敷いて、人が寝たとき、寝床内の温度を３０℃〜４０℃に保つことができる。
【００５７】
また、本実施形態の災害時用マット５０は、暖を取るための採暖用具において、マット状の袋体であるマット状容器５１と、相変化に伴う潜熱の出入りを利用して蓄熱または放熱を行う潜熱蓄熱材１０に、該潜熱蓄熱材１０の物性を調整する３種の添加物２０（着色剤２１、融点調整剤２２、過冷却防止剤２３）を配合してなる潜熱蓄熱材組成物１と、を有し、潜熱蓄熱材組成物１は、マット状容器５１に設けられ、太陽光に基づく熱源、または当該潜熱蓄熱材組成物１を融解温度以上に加熱可能な熱源によって蓄熱し、蓄えた潜熱の放熱により、マット状容器５１及びその周囲を暖めること、潜熱蓄熱材組成物１は、前述した潜熱蓄熱材組成物１であること、を特徴とする。
【００５８】
この特徴により、自然災害に伴い、避難先において、電力やガス等のエネルギを確保できない場合に、仮設の寝床に災害時用マット５０を使用すれば、潜熱蓄熱材組成物１の放熱により、寝床自体やその周りを暖めることができるため、就寝時に避難先での寒さを解消することができる。また、災害時用マット５０は、ホットカーペットや湯たんぽと同じような使い方で、避難先で使用することができるため、災害時用マット５０の周辺を含めて暖かくなり、避難先での寒さは解消され得る。ひいては、災害時用マット５０は、災害時における避難生活の質の向上に貢献することができる。
【００５９】
さらに、潜熱蓄熱材組成物１に着色剤２１が含有されていることから、日中、災害時用マット５０を日光に晒して、潜熱蓄熱材組成物１に蓄熱しておくときに、潜熱蓄熱材組成物１への伝熱速度が、着色剤２１を含有していない潜熱蓄熱材組成物２に比べて速く、災害時用マット５０の使い勝手は良好である。また、災害時用マット５０は、マット状容器５１に封入した潜熱蓄熱材組成物１全体の深部からも、蓄えた熱を放熱することができているため、暖に必要な熱を、より長い時間、供給し続けることができる。
【００６０】
以上において、本発明を実施形態に即して説明したが、本発明は上記実施形態に限定されるものではなく、その要旨を逸脱しない範囲で、適宜変更して適用できる。
【００６１】
例えば、実施形態では、採暖用具を、自然災害に伴う避難所生活で使用される災害時用マット５０としたが、採暖用具は、例えば、キャンプ等の屋外で使用されるアウトドア向けの採暖マット等のように、本発明の潜熱蓄熱材組成物からの放熱を利用して暖を取る製品であれば、実施形態に限定されず、何でも良い。
【符号の説明】
【００６２】
１  潜熱蓄熱材組成物
１０  潜熱蓄熱材
２０  添加物
２１  着色剤（添加物、第１の添加物）
２２  融点調整剤（添加物、第２の添加物）
２３  過冷却防止剤（添加物、第３の添加物）
５０  災害時用マット（採暖用具）
５１  マット状容器
【図１】
2020012084.tif 000003
【図２】
2020012084.tif 000004
【図３】
2020012084.tif 000005
【図４】
2020012084.tif 000006